(57)【要約】  ０．１％≦Ｃ≦０．４％、３．５％≦Ｍｎ≦８．０％、０．１％≦Ｓｉ≦１．５％、Ａｌ≦３％、Ｍｏ≦０．５％、Ｃｒ≦１％、Ｎｂ≦０．１％、Ｔｉ≦０．１％、Ｖ≦０．２%、Ｂ≦０．００４％、０．００２％≦Ｎ≦０．０１３％、Ｓ≦０．００３％、Ｐ≦０．０１５％を含む組成を有する冷間圧延及び熱処理された鋼板。その組織は、表面分率で、８〜５０％の間の残留オーステナイト、最大８０％の変態区間フェライト（フェライト粒は、あったとしても、最大で１．５μｍの平均サイズを有する。）、最大で１％のセメンタイト（セメンタイト粒は、あったとしても、５０ｎｍ未満の平均サイズを有する。）、マルテンサイト及び／又はベイナイトからなる。【特許請求の範囲】
【請求項１】
鋼板を製造する方法であって、以下の工程、
−  重量パーセントで、
０．１％≦Ｃ≦０．４％
３．５％≦Ｍｎ≦８．０％
０．１％≦Ｓｉ≦１．５％
Ａｌ≦３％
Ｍｏ≦０．５％
Ｃｒ≦１％
Ｎｂ≦０．１％
Ｔｉ≦０．１％
Ｖ≦０．２%
Ｂ≦０．００４％
０．００２％≦Ｎ≦０．０１３％
Ｓ≦０．００３％
Ｐ≦０．０１５％
を含み、残部が鉄及び製錬から生じる不可避的不純物である組成を有する鋼を鋳造して、鋼半製品を得る工程、
−  該鋼半製品を１１５０℃〜１３００℃の間に含まれる温度Ｔｒｅｈｅａｔに再加熱する工程、
−  該再加熱した半製品を８００℃〜１２５０℃の間に含まれる温度で熱間圧延する工程であって、最終圧延温度ＴＦＲＴが８００℃以上であり、それにより熱間圧延鋼板を得る工程、
−  該熱間圧延鋼板を１℃／秒〜１５０℃／秒の間に含まれる冷却速度Ｖｃ１で６５０℃以下の巻取り温度Ｔｃｏｉｌまで冷却し、該熱間圧延鋼板を巻取り温度Ｔｃｏｉｌで巻き取る工程、その後
−  ＴＩＣＡｍｉｎ〜ＴＩＣＡｍａｘの間に含まれる連続焼鈍温度ＴＩＣＡで該熱間圧延鋼板を連続焼鈍する工程であって、ＴＩＣＡｍｉｎ＝６５０℃、ＴＩＣＡｍａｘは加熱時に３０％のオーステナイトが生成する温度であり、該熱間圧延鋼板は該連続焼鈍温度ＴＩＣＡで３秒〜３６００秒の間に含まれる連続焼鈍時間ｔＩＣＡの間保持される工程、その後、
−  該熱間圧延鋼板を室温まで冷却する工程であって、該熱間圧延鋼板は６００〜３５０℃の間の、少なくとも１℃／秒の平均冷却速度ＶＩＣＡで冷却されて、それにより熱間圧延及び焼鈍された鋼板を得る工程、
−  冷間圧延圧下比３０〜７０％で該熱間圧延及び焼鈍された鋼板を冷間圧延して、それにより冷間圧延鋼板を得る工程
を含む、方法。
【請求項２】
前記熱間圧延及び焼鈍された鋼板が、表面分率で
−  フェライトであって、フェライト粒は最大３μmの平均サイズを有するフェライト、
−  最大３０％のオーステナイト、
−  最大８％のフレッシュマルテンサイト、及び
−  ２５％より低い平均Ｍｎ含有率を有するセメンタイト
からなる組織を有する、請求項１に記載の方法。
【請求項３】
前記熱間圧延及び焼鈍された鋼板が、４００ＨＶより低いビッカース硬さを有する、請求項１又は２に記載の方法。
【請求項４】
前記熱間圧延及び焼鈍された鋼板が、２０℃において少なくとも５０Ｊ／ｃｍ２のシャルピーエネルギーを有する、請求項１〜３のいずれか一項に記載の方法。
【請求項５】
前記巻取りと前記連続焼鈍の間、及び／又は前記連続焼鈍の後に、前記熱間圧延鋼板を酸洗する工程をさらに含む、請求項１〜４のいずれか一項に記載の方法。
【請求項６】
前記連続的焼鈍時間ｔＩＣＡが２００秒〜３６００秒の間に含まれる、請求項１〜５のいずれか一項に記載の方法。
【請求項７】
冷間圧延後に、
−  前記冷間圧延鋼板を６５０〜１０００℃の間に含まれる焼鈍温度Ｔａｎｎｅａｌまで加熱し、及び
−  前記冷間圧延鋼板を焼鈍温度Ｔａｎｎｅａｌに３０秒〜１０分の間に含まれる焼鈍時間ｔａｎｎｅａｌの間保持する
ことをさらに含む、請求項１〜６のいずれか一項に記載の方法。
【請求項８】
前記焼鈍温度Ｔａｎｎｅａｌが、ＴＩＣＡｍｉｎ〜Ａｅ３の間に含まれる、請求項７に記載の方法。
【請求項９】
前記焼鈍温度Ｔａｎｎｅａｌが、Ａｅ３〜１０００℃の間に含まれる、請求項７に記載の方法。
【請求項１０】
前記冷間圧延鋼板を焼鈍温度Ｔａｎｎｅａｌから室温まで１℃／秒〜７０℃／秒の間に含まれる冷却速度Ｖｃ２で冷却して、冷間圧延及び熱処理された鋼板を得る工程をさらに含む、請求項７から９のいずれか一項に記載の方法。
【請求項１１】
前記冷間圧延鋼板を焼鈍温度Ｔａｎｎｅａｌで保持した後、以下の連続工程、
−  前記冷間圧延鋼板を焼鈍温度Ｔａｎｎｅａｌから３５０℃〜５５０℃の間に含まれる保持温度ＴＨまで１℃／秒〜７０℃／秒の冷却速度Ｖｃ２で冷却する工程、
−  １０秒〜５００秒の保持時間ｔＨで前記冷間圧延鋼板を保持温度ＴＨに保持する工程、その後
−  前記冷間圧延鋼板を保持温度ＴＨから室温まで１℃／秒〜７０℃／秒の間に含まれる冷却速度Ｖｃ３で冷却し、冷間圧延及び熱処理された鋼板を得る工程
をさらに含む、請求項７から９のいずれか一項に記載の方法。
【請求項１２】
１７０〜４５０℃の間に含まれる焼戻し温度ＴＴで、１０秒〜１２００秒の間に含まれる焼戻し時間ｔＴの間、前記冷間圧延及び熱処理された鋼板を焼戻す工程をさらに含む、請求項１０又は１１に記載の方法。
【請求項１３】
前記冷間圧延及び熱処理された鋼板をＺｎ若しくはＺｎ合金又はＡｌ若しくはＡｌ合金で被覆する工程をさらに含む、請求項１０〜１２のいずれか一項に記載の方法。
【請求項１４】
以下の工程、
−  前記加熱された冷間圧延鋼板を焼鈍温度ＴａｎｎｅａｌからＭｆ＋２０℃〜Ｍｓ−２０℃の間に含まれる焼入れ温度ＱＴまで、冷却時にフェライト及びパーライトの生成を回避するのに十分高い冷却速度Ｖｃ４で焼入れする工程、
−  前記冷間圧延鋼板を焼入れ温度ＱＴから３５０℃〜５００℃の間に含まれる炭素濃化温度ＴＰまで再加熱し、前記冷間圧延鋼板を炭素濃化温度ＴＰで３秒〜１０００秒の間に含まれる炭素濃化時間ｔＰの間維持する工程、
−  前記冷間圧延鋼板を室温まで冷却して、冷間圧延及び熱処理された鋼板を得る工程
をさらに含む、請求項７〜９のいずれか一項に記載の方法。
【請求項１５】
焼鈍温度Ｔａｎｎｅａｌが、前記冷間圧延鋼板が、焼鈍時に、表面分率で
−  １０％〜４５％の間のフェライト、
−  オーステナイト、及び
−  最大で０．３％のセメンタイトであって、セメンタイト粒は、あったとしても、５０ｎｍよりも小さい平均サイズを有するセメンタイト
からなる組織を有するようなものである、請求項１４に記載の方法。
【請求項１６】
焼鈍温度ＴａｎｎｅａｌがＡｅ３よりも高く、冷間圧延鋼板が、焼鈍時に、
−  オーステナイト、及び
−  最大で０．３％のセメンタイトであって、セメンタイト粒は、あったとしても、５０ｎｍよりも小さい平均サイズを有するセメンタイト
からなる組織を有する、請求項１４に記載の方法。
【請求項１７】
冷間圧延鋼板を炭素濃化温度ＴＰに維持した後、前記冷間圧延鋼板が直ちに室温まで冷却される、請求項１４〜１６のいずれか一項に記載の方法。
【請求項１８】
炭素濃化温度ＴＰでの冷間圧延鋼板の保持から室温までの冷間圧延鋼板の冷却の間に、前記冷間圧延鋼板が浴中で溶融めっきされる、請求項１４〜１６のいずれか一項に記載の方法。
【請求項１９】
冷間圧延及び熱処理された鋼板であって、重量パーセントで、
０．１％≦Ｃ≦０．４％
３．５％≦Ｍｎ≦８．０％
０．１％≦Ｓｉ≦１．５％
Ａｌ≦３％
Ｍｏ≦０．５％
Ｃｒ≦１％
Ｎｂ≦０．１％
Ｔｉ≦０．１％
Ｖ≦０．２%
Ｂ≦０．００４％
０．００２％≦Ｎ≦０．０１３％
Ｓ≦０．００３％
Ｐ≦０．０１５％
を含み、残部が鉄及び製錬から生じる不可避的不純物である組成を有する鋼から作られ、冷間圧延鋼板が、表面分率で、
−  ８〜５０％の間の残留オーステナイト、
−  最大８０％の変態区間フェライトであって、フェライト粒は、あったとしても、最大で１．５μｍの平均サイズを有するフェライト、
−  最大で１％のセメンタイトであって、セメンタイト粒は、あったとしても、５０ｎｍ未満の平均サイズを有するセメンタイト、
−  マルテンサイト及び／又はベイナイト
からなる組織を有する、冷間圧延及び熱処理された鋼板。
【請求項２０】
前記組織が、表面分率で、少なくとも１０％の変態区間フェライトを含む、請求項１９に記載の冷間圧延及び熱処理された鋼板。
【請求項２１】
前記組織が、表面分率で、
−  ８〜５０％の間の残留オーステナイト、
−  最大１％のセメンタイトであって、セメンタイト粒は、あったとしても、５０ｎｍ未満の平均サイズを有するセメンタイト、
−  マルテンサイト及び／又はベイナイト
からなる、請求項１９に記載の冷間圧延及び熱処理された鋼板。
【請求項２２】
前記マルテンサイトが、焼戻しマルテンサイト及び／又はフレッシュマルテンサイトからなる、請求項１９〜２１のいずれか一項に記載の冷間圧延及び熱処理された鋼板。
【請求項２３】
前記組織は、表面分率で、
−  ８％〜５０％の間の、少なくとも０．４％の平均C含有率及び少なくとも１．３＊Ｍｎ％の平均Ｍｎ含有率を有し、Ｍｎ％は、鋼組成中の平均Ｍｎ含有率を示す残留オーステナイト、
−  ４０％〜８０％の間の変態区間フェライト、
−  最大１５％のマルテンサイト及び／又はベイナイト、及び
−  最大で０．３％のセメンタイトであって、セメンタイト粒は、あったとしても、５０ｎｍ未満の平均サイズを有するセメンタイト
からなる、請求項２２に記載の冷間圧延及び熱処理された鋼板。
【請求項２４】
前記組織が、表面分率で、
−  ８％〜３０％の間の、少なくとも０．４％の平均C含有率を有する残留オーステナイト、
−  ７０％〜９２％の間のマルテンサイト及び／又はベイナイト、及び
−  最大で１％のセメンタイトであって、セメンタイト粒は、あったとしても、５０ｎｍ未満の平均サイズを有するセメンタイト
からなる、請求項２２に記載の冷間圧延及び熱処理された鋼板。
【請求項２５】
前記組織が、表面分率で、
−  最大４５％の変態区間フェライト、
−  ８％〜３０％の間の残留オーステナイト、
−  炭素濃化マルテンサイト、
−  最大８％のフレッシュマルテンサイト、及び
−  最大で１％のセメンタイトであって、セメンタイト粒は、あったとしても、５０ｎｍ未満の平均サイズを有するセメンタイト
からなる、請求項１９〜２１のいずれか一項に記載の冷間圧延及び熱処理された鋼板。
【請求項２６】
前記組織が、表面分率で、
−  １０％〜４５％の間の変態区間フェライト、
−  ８％〜３０％の間の残留オーステナイト、
−  炭素濃化マルテンサイト、
−  最大８％のフレッシュマルテンサイト、及び
−  最大で０．３％のセメンタイトであって、セメンタイト粒は、あったとしても、５０ｎｍ未満の平均サイズを有するセメンタイト
からなる、請求項２５に記載の冷間圧延及び熱処理された鋼板。
【請求項２７】
前記組織が、表面分率で、
−  ８％〜３０％の間の残留オーステナイト、
−  炭素濃化マルテンサイト、
−  最大８％のフレッシュマルテンサイト、及び
−  最大で１％のセメンタイトであって、セメンタイト粒は、あったとしても、５０ｎｍ未満の平均サイズを有するセメンタイト
からなる、請求項２５に記載の冷間圧延及び熱処理された鋼板。
【発明の詳細な説明】
【技術分野】
【０００１】
本発明は、高い冷間圧延性及び靭性を有し、延性及び強度の高い組み合わせを有する冷間圧延及び熱処理された鋼板の製造に好適な熱間圧延及び焼鈍された鋼板の製造方法、及び本方法により製造された熱間圧延及び焼鈍された鋼板に関するものである。
【０００２】
本発明は、延性と強度の高い組合せを有する冷間圧延及び熱処理された鋼板の製造方法、及びこの方法によって得られる冷間圧延及び熱処理された鋼板に関する。
【背景技術】
【０００３】
特に自動車産業においては、地球環境保全の観点から燃費向上のための車両の軽量化、及び高い引張り強さを有する鋼の使用による安全性の向上が継続的に求められている。このような鋼は、実際に、同じ又は改善された安全性レベルを保証しながら、より薄い厚さを有する部品を製造するために使用され得る。
【０００４】
そのために、析出及び結晶粒サイズの微細化によって同時に硬化が得られる微小合金元素を有する鋼が提案されている。このような鋼の開発に続いて、良好なレベルの強度及び良好な冷間成形性を保持する先進高張力鋼と呼ばれるより高い強度の鋼が開発された。
【０００５】
さらに高い引張強さレベルを得る目的で、特性（引張強さ／変形性）の高度に有利な組み合わせを持つＴＲＩＰ（変態誘起塑性）挙動を示す鋼が開発された。これらの特性は、ベイナイト及び残留オーステナイトを含むフェライトマトリックスからなるこのような鋼の組織と関連している。残留オーステナイトはケイ素又はアルミニウムの添加によって安定化され、これらの元素はオーステナイト中及びベイナイト中の炭化物の析出を遅らせる。残留オーステナイトの存在により、未変形板に高延性が与えられる。その後の変形の効果の下で、例えば一軸方向に応力を加えると、ＴＲＩＰ鋼で作られた部品の残留オーステナイトはマルテンサイトに徐々に変態し、結果として実質的な硬化がもたらされ、ネッキングの出現が遅れる。
【０００６】
強度及び延性の改良された組合せを達成するために、板がオーステナイト又は変態区間ドメインで焼鈍され、Ｍｓ変態点未満の焼入れ温度まで冷却され、その後炭素濃化温度まで加熱され、所定の時間この温度に維持される、いわゆる「焼入れ及び炭素濃化」方法によって板を製造することがさらに提案された。得られた鋼板は、マルテンサイト及び残留オーステナイト、及び任意でベイナイト及び／又はフェライトを含む組織を有する。残留オーステナイトは、炭素濃化中のマルテンサイトからの炭素の炭素濃化に起因する高いＣ含有率を有し、マルテンサイトは低い割合の炭化物を含む。
【０００７】
これらの鋼板はすべて、抵抗及び延性の良好なバランスを示す。
【０００８】
しかし、このような板の製造に関しては新たな課題が出てくる。特に、このような鋼板の製造方法は、一般に、鋼に最終的な特性を付与する熱処理前に、鋼半製品を鋳造し、この半製品を熱間圧延して熱間圧延鋼板を作製し、その後、この熱間圧延鋼板を巻取りすることを含む。次いで、熱間圧延鋼板は所望の厚さに冷間圧延され、所望の最終組織及び特性に応じて選ばれた熱処理が施され、冷間圧延及び熱処理された鋼板を得る。
【０００９】
これらの鋼の組成のために、製造方法を通して高いレベルの抵抗に到達する。特に、熱間圧延鋼板は、冷間圧延前に、その冷間圧延性を損なう高い硬さを発揮する。その結果、冷間圧延板の利用可能なサイズの範囲が狭まる。
【００１０】
この問題を解決するために、冷間圧延の前に、熱間圧延鋼板を、一般に５００℃〜７００℃の間に含まれる温度で数時間バッチ焼鈍することが提案された。
【００１１】
バッチ焼鈍は実際に熱間圧延鋼板の硬さの低下をもたらし、したがってその冷間圧延性を改善する。
【００１２】
しかし、この解決法は完全に満足できるものではない。
【００１３】
実際、バッチ焼鈍処理は一般に鋼の最終特性、特にその延性及び強度の低下をもたらす。
【００１４】
また、熱間圧延鋼板はバッチ焼鈍後に不十分な靭性を示すが、これはさらなる加工中のバンド破壊の原因となる可能性がある。
【発明の概要】
【発明が解決しようとする課題】
【００１５】
そこで、本発明は、高い機械的性質、特に延性及び強度の高い組合せを有する冷間圧延及び熱処理された鋼板の製造に適しつつ、冷間圧延性及び靭性を向上させた熱間圧延鋼板及びその製造方法を提供することを目的とする。
【００１６】
また、本発明は、冷間圧延前にバッチ焼鈍処理を含む方法によって製造された同様の鋼板と比較して機械的特性の高い組合せを有する冷間圧延及び熱処理された鋼板、及びその製造方法を提供することを目的とする。
【課題を解決するための手段】
【００１７】
この目的のために、本発明は、以下の工程、すなわち
−  重量パーセントで、
０．１％≦Ｃ≦０．４％
３．５％≦Ｍｎ≦８．０％
０．１％≦Ｓｉ≦１．５％
Ａｌ≦３％
Ｍｏ≦０．５％
Ｃｒ≦１％
Ｎｂ≦０．１％
Ｔｉ≦０．１％
Ｖ≦０．２%
Ｂ≦０．００４％
０．００２％≦Ｎ≦０．０１３％
Ｓ≦０．００３％
Ｐ≦０．０１５％
を含み、残部が鉄及び製錬から生じる不可避的不純物である組成を有する鋼を鋳造して、鋼半製品を得る工程、
−  鋼半製品を１１５０℃〜１３００℃の間に含まれる温度Ｔｒｅｈｅａｔに再加熱する工程、
−  再加熱した半製品を８００℃〜１２５０℃の間に含まれる温度で熱間圧延する工程であって、最終圧延温度ＴＦＲＴが８００℃以上であり、それにより熱間圧延鋼板を得る工程、
−  熱間圧延鋼板を１℃／秒〜１５０℃／秒の間に含まれる冷却速度Ｖｃ１で６５０℃以下の巻取り温度Ｔｃｏｉｌまで冷却し、熱間圧延鋼板を巻取り温度Ｔｃｏｉｌで巻き取る工程、その後
−  ＴＩＣＡｍｉｎ〜ＴＩＣＡｍａｘの間に含まれる連続焼鈍温度ＴＩＣＡで熱間圧延鋼板を連続焼鈍する工程であって、ＴＩＣＡｍｉｎ＝６５０℃、ＴＩＣＡｍａｘは加熱時に３０％のオーステナイトが生成する温度であり、熱間圧延鋼板は該連続焼鈍温度ＴＩＣＡで３秒〜３６００秒の間に含まれる連続焼鈍時間ｔＩＣＡの間保持される工程、その後、
−  熱間圧延鋼板を室温まで冷却する工程であって、該熱間圧延鋼板は６００〜３５０℃の間の、少なくとも１℃／秒の平均冷却速度ＶＩＣＡで冷却されて、それにより熱間圧延及び焼鈍された鋼板を得る工程、
−  ３０〜７０％の間の冷間圧延圧下比率で熱間圧延及び焼鈍された鋼板を冷間圧延して、それにより冷間圧延鋼板を得る工程
を含む、鋼板の製造方法に関する。
【００１８】
好ましくは、熱間圧延及び焼鈍された鋼板は、表面分率で
−  フェライト（フェライト粒は最大３μmの平均サイズを有する。）、
−  最大３０％のオーステナイト、
−  最大８％のフレッシュマルテンサイト、及び
−  ２５％より低い平均Ｍｎ含有率を有するセメンタイト
からなる組織を有する。
【００１９】
一般に、熱間圧延及び焼鈍された鋼板は、４００ＨＶより低いビッカース硬さを有する。
【００２０】
好ましくは、熱間圧延及び焼鈍された鋼板は、２０℃において少なくとも５０Ｊ／ｃｍ２のシャルピーエネルギーを有する。
【００２１】
好ましくは、前記方法は、巻取りと連続焼鈍の間、及び／又は連続焼鈍の後に、熱間圧延鋼板を酸洗する工程をさらに含む。
【００２２】
好ましくは、連続的焼鈍時間ｔＩＣＡは２００秒〜３６００秒の間に含まれる。
【００２３】
好ましくは、この方法はさらに、冷間圧延後に、
−  冷間圧延鋼板を６５０〜１０００℃の間に含まれる焼鈍温度Ｔａｎｎｅａｌまで加熱し、及び
−  冷間圧延鋼板を焼鈍温度Ｔａｎｎｅａｌに３０秒〜１０分の間に含まれる焼鈍時間ｔａｎｎｅａｌの間保持する
ことを含む。
【００２４】
第1の実施形態では、焼鈍温度ＴａｎｎｅａｌはＴＩＣＡｍｉｎ〜Ａｅ３の間に含まれる。
【００２５】
第2の実施形態では、焼鈍温度Ｔａｎｎｅａｌは、Ａｅ３〜１０００℃の間に含まれる。
【００２６】
一実施形態によると、本方法は、さらに、冷間圧延鋼板を焼鈍温度Ｔａｎｎｅａｌから室温まで、１℃／秒〜７０℃／秒の間に含まれる冷却速度Ｖｃ２で冷却して、冷間圧延及び熱処理された鋼板を得る工程を含む。
【００２７】
別の実施形態では、この方法はさらに、冷間圧延鋼板を焼鈍温度Ｔａｎｎｅａｌで保持した後、以下の連続工程、すなわち、
−  冷間圧延鋼板を焼鈍温度Ｔａｎｎｅａｌから３５０℃〜５５０℃の間に含まれる保持温度ＴＨまで１℃／秒〜７０℃／秒の間に含まれる冷却速度Ｖｃ２で冷却する工程、
−  １０秒〜５００秒の間に含まれる保持時間ｔＨで冷間圧延鋼板を保持温度ＴＨに保持する工程、その後
−  冷間圧延鋼板を保持温度ＴＨから室温まで１℃／秒〜７０℃／秒の間に含まれる冷却速度Ｖｃ３で冷却し、冷間圧延及び熱処理された鋼板を得る工程
を含む。
【００２８】
好ましくは、前記方法は、１７０〜４５０℃の間に含まれる焼戻し温度ＴＴで、１０秒〜１２００秒の間に含まれる焼戻し時間ｔＴの間、前記冷間圧延及び熱処理された鋼板を焼戻す工程をさらに含む。
【００２９】
好ましくは、前記方法は、前記冷間圧延及び熱処理された鋼板をＺｎ若しくはＺｎ合金又はＡｌ若しくはＡｌ合金で被覆する工程をさらに含む。
【００３０】
別の実施形態では、前記方法はさらに、以下の工程、すなわち、
−  加熱された冷間圧延鋼板を焼鈍温度ＴａｎｎｅａｌからＭｆ＋２０℃〜Ｍｓ−２０℃の間に含まれる焼入れ温度ＱＴまで、冷却時にフェライト及びパーライトの生成を回避するのに十分高い冷却速度Ｖｃ４で焼入れする工程、
−  冷間圧延鋼板を焼入れ温度ＱＴから３５０℃〜５００℃の間に含まれる炭素濃化温度ＴＰまで再加熱し、冷間圧延鋼板を炭素濃化温度ＴＰで３秒〜１０００秒の間に含まれる炭素濃化時間ｔＰの間維持する工程、
−  冷間圧延鋼板を室温まで冷却して、冷間圧延及び熱処理された鋼板を得る工程
を含む。
【００３１】
本実施形態の第１の変形例では、焼鈍温度Ｔａｎｎｅａｌは、焼鈍時に、冷間圧延鋼板が表面分率で
−  １０％〜４５％の間のフェライト、
−  オーステナイト、及び
−  最大で０．３％のセメンタイト（セメンタイト粒は、あったとしても、５０ｎｍよりも小さい平均サイズを有する。）
からなる組織を有するようなものである。
【００３２】
本実施形態の第２の変形例では、焼鈍温度ＴａｎｎｅａｌはＡｅ３よりも高く、冷間圧延鋼板は、焼鈍時に、
−  オーステナイト、及び
−  最大で０．３％のセメンタイト（セメンタイト粒は、あったとしても、５０ｎｍよりも小さい平均サイズを有する。）
からなる組織を有する。
【００３３】
この冷間圧延鋼板を炭素濃化温度ＴＰに維持した後、冷間圧延鋼板を直ちに室温まで冷却することができる。
【００３４】
変形例では、炭素濃化温度ＴＰでの冷間圧延鋼板の保持から室温までの冷間圧延鋼板の冷却の間に、冷間圧延鋼板は浴中で溶融めっきされる。
【００３５】
好ましくは、この組成中のＳｉ含有率は、最大で１．４％である。
【００３６】
また、本発明は、重量パーセントで、
０．１％≦Ｃ≦０．４％
３．５％≦Ｍｎ≦８．０％
０．１％≦Ｓｉ≦１．５％
Ａｌ≦３％
Ｍｏ≦０．５％
Ｃｒ≦１％
Ｎｂ≦０．１％
Ｔｉ≦０．１％
Ｖ≦０．２%
Ｂ≦０．００４％
０．００２％≦Ｎ≦０．０１３％
Ｓ≦０．００３％
Ｐ≦０．０１５％
を含み、残部が鉄及び製錬から生じる不可避的不純物である組成を有する鋼から作られ、冷間圧延鋼板は、表面分率で、
−  ８〜５０％の間の残留オーステナイト、
−  最大８０％の変態区間フェライト（フェライト粒は、あったとしても、最大で１．５μｍの平均サイズを有する。）、
−  最大で１％のセメンタイト（セメンタイト粒は、あったとしても、５０ｎｍ未満の平均サイズを有する。）、
−  マルテンサイト及び／又はベイナイト
からなる組織を有する、冷間圧延及び熱処理された鋼板にも関する。
【００３７】
一実施形態では、組織は、表面分率において、少なくとも１０％の変態区間フェライトを含む。
【００３８】
別の実施形態では、組織は、表面分率で、
−  ８〜５０％の間の残留オーステナイト、
−  最大１％のセメンタイト（セメンタイト粒は、あったとしても、５０ｎｍ未満の平均サイズを有する。）、
−  マルテンサイト及び／又はベイナイト
からなる。
【００３９】
一実施形態によると、マルテンサイトは、焼戻しマルテンサイト及び／又はフレッシュマルテンサイトからなる。
【００４０】
この実施形態の第１の変形例において、組織は、表面分率で、
−  ８％〜５０％の間の、少なくとも０．４％の平均C含有率及び少なくとも１．３＊Ｍｎ％の平均Ｍｎ含有率を有し、Ｍｎ％は、鋼組成中の平均Ｍｎ含有率を示す残留オーステナイト、
−  ４０％〜８０％の間の変態区間フェライト、
−  最大１５％のマルテンサイト及び／又はベイナイト、及び
−  最大で０．３％のセメンタイト（セメンタイト粒は、あったとしても、５０ｎｍ未満の平均サイズを有する。）
からなる。
【００４１】
この実施形態の第２の変形例において、組織は、表面分率で、
−  ８％〜３０％の間の、少なくとも０．４％の平均C含有率を有する残留オーステナイト、
−  ７０％〜９２％の間のマルテンサイト及び／又はベイナイト、及び
−  最大で１％のセメンタイト（セメンタイト粒は、あったとしても、５０ｎｍ未満の平均サイズを有する。）
からなる。
【００４２】
別の実施形態では、組織は、表面分率で、
−  最大４５％の変態区間フェライト、
−  ８％〜３０％の間の残留オーステナイト、
−  炭素濃化マルテンサイト、
−  最大８％のフレッシュマルテンサイト、及び
−  最大で１％のセメンタイト（セメンタイト粒は、あったとしても、５０ｎｍ未満の平均サイズを有する。）
からなる。
【００４３】
この実施形態の第１の変形例において、組織は、表面分率で、
−  １０％〜４５％の間の変態区間フェライト、
−  ８％〜３０％の間の残留オーステナイト、
−  炭素濃化マルテンサイト、
−  最大８％のフレッシュマルテンサイト、及び
−  最大で０．３％のセメンタイト（セメンタイト粒は、あったとしても、５０ｎｍ未満の平均サイズを有する。）
からなる。
【００４４】
この実施形態の第２の変形例において、組織は、表面分率で、
−  ８％〜３０％の間の残留オーステナイト、
−  炭素濃化マルテンサイト、
−  最大８％のフレッシュマルテンサイト、及び
−  最大で１％のセメンタイト（セメンタイト粒は、あったとしても、５０ｎｍ未満の平均サイズを有する。）
からなる。
【００４５】
好ましくは、組成中のＳｉ含有率は、最大で１．４％である。
【００４６】
本発明は、以下に詳細に記載され、添付の図を参照しながら、制限を導入することなく、例により図示される。
【図面の簡単な説明】
【００４７】
【図１】比較の熱間圧延及びバッチ焼鈍された鋼板の組織を示す顕微鏡写真である。
【図２】本発明による連続焼鈍を行った熱間圧延鋼の組織を示す顕微鏡写真である。
【図３】熱間圧延及びバッチ焼鈍された鋼板、又は熱間圧延及び連続鋼板のいずれかから製造された冷間圧延及び熱処理された鋼板の機械的特性を比較したグラフである。
【発明を実施するための形態】
【００４８】
本発明によれば、炭素含有率は、０．１％〜０．４％の間である。炭素はオーステナイトを安定化させる元素である。０．１％未満では、高いレベルの引張強さを達成することは困難である。炭素含有率が０．４％を超えると、冷間圧延性が低下し、溶接性が悪くなる。好ましくは、炭素含有率は、０．１％〜０．２％の間に含まれる。
【００４９】
マンガン含有率は３．５〜８．０％の間に含まれる。マンガンは固溶体硬化及び微細組織に対する微細化効果を提供する。したがって、マンガンは引張強さの増加に寄与する。３．５％を超える含有率では、全製造方法を通して微細組織における、及び最終組織におけるオーステナイトの重要な安定化を提供するために、Ｍｎが使用される。特に、Ｍｎ含有率が３．５％を超えると、少なくとも８％の残留オーステナイトを含む冷間圧延及び熱処理された鋼板の最終組織が達成できる。さらに、Ｍｎによる残留オーステナイトの安定化のために、高い延性が得られる。８．０％を超えると、溶接性が悪くなり、それと同時に偏析及び介在物が損傷特性を劣化させる。
【００５０】
ケイ素は、固溶体を通して強度を増加させ、オーステナイトを安定化させるのに非常に効率的である。さらに、ケイ素は、炭化物の析出をかなり遅らせることによって、冷却時のセメンタイトの形成を遅らせる。これは、セメンタイト中のケイ素の溶解度が非常に低く、Ｓｉがオーステナイト中の炭素の活性を増加させるという事実に起因する。したがって、セメントタイトの形成に先立って、界面でＳｉを追い出す工程が行われる。よって、炭素によるオーステナイトの濃縮は室温でのその安定化につながる。
【００５１】
このため、Ｓｉ含有率は少なくとも０．１％である。しかし、Ｓｉ含有率は１．５％に制限される。何故ならこの値を超えると、圧延荷重が大きくなり過ぎて熱間圧延工程が困難となるからである。また、冷間圧延性も低下する。加えて、高すぎる含有率では、表面に酸化ケイ素が生じ、これが鋼の被覆性を損なう。
【００５２】
Ｓｉ含有率は最大で１．４％であることが好ましい。実際、Ｓｉ含有量が最大で１．４％であると、熱間圧延時に鉄かんらん石（Ｆｅ２ＳｉＯ４）の存在によって生じる赤いスケール（タイガーストライプとも呼ばれる）の発生が減少又は抑制される。
【００５３】
アルミニウムは精緻化の間に液相中の鋼を脱酸するための非常に有効な元素である。好ましくは、液状の鋼の十分な脱酸を得るためには、Ａｌ含有率は０．００３％以上である。
【００５４】
さらに、Ｓｉと同様に、Ａｌは残留オーステナイトを安定化させ、冷却時のセメンタイトの形成を遅らせる。しかし、Ａｌ含有率は、介在物の発生を回避し、酸化の問題を回避し、材料の硬化性を保証するには、３％以下である。
【００５５】
本発明の鋼は、モリブデン及びクロムの中から選択される少なくとも１種の元素を含むことができる。
【００５６】
モリブデンは、硬化性を増加させ、残留オーステナイトを安定化させ、マンガン含有量から生じ得、成形性に有害である中心偏析を減少させる。０．５％を超えると、Ｍｏが多すぎる炭化物を形成し、延性に有害となる場合がある。
【００５７】
しかし、Ｍｏを添加しない場合でも、鋼は不純物として少なくとも０．００１％のＭｏを含み得る。Ｍｏを添加する場合、Ｍｏ含有率は一般に０．０５％以上である。
【００５８】
クロムは鋼の焼入れ性を高め、高い引張強さの達成に貢献する。最大１％のクロムは許容される。実際、１％を超えると、飽和効果が認められ、Ｃｒを加えることは無益で費用もかかる。Ｃｒを添加する場合は、その含有率は一般に少なくとも０．０１％である。Ｃｒの自発的な添加を行わない場合、Ｃｒ含有率は、０．００１％程度の低含有率で、不純物として存在することがある。
【００５９】
チタン、ニオブ及びバナジウムなどの微小合金元素は、追加の析出硬化を得るために、最大で０．１％のＴｉ、最大で０．１％のＮｂ及び最大で０．２％のＶの含有率で添加することができる。特に、チタンとニオブは、凝固中の粒径を制御するために使用される。
【００６０】
Ｎｂを添加する場合、その含有率は少なくとも０．０１％であることが好ましい。０．１％を超えると、飽和効果が得られ、０．１％を超えるＮｂを添加することは無益で費用もかかる。
【００６１】
Ｔｉを添加する場合、その含有率は少なくとも０．０１５％であることが好ましい。Ｔｉ含有率が０．０１５％〜０．１％の間に含まれる場合、析出が非常に高温でＴｉＮの形で起こり、その後より低温で微細なＴｉＣの形で起こり、硬化がもたらされる。さらに、ホウ素に加えてチタンを添加すると、チタンはホウ素と窒素との結合を妨げ、窒素はチタンと結合する。したがって、ホウ素を添加する場合、チタン含有率は３．４２Ｎより高いことが好ましい。しかし、製造方法中の熱間圧延鋼板及び冷間圧延鋼板の硬さを増加させる粗いＴｉＮ析出物の析出を避けるために、Ｔｉ含有率は０．１％以下のままであるべきである。
【００６２】
任意に、鋼組成は、鋼の焼入れ性を高めるために、ホウ素を含む。Ｂを添加する場合、その含有率は０．０００２％より高く、好ましくは０．０００５％より高く、最大で０．００４％である。実際、このような限界を超えると、焼入れ性に関して飽和レベルが予想される。
【００６３】
一般に、硫黄、リン及び窒素は不純物として鋼組成中に存在する。
【００６４】
窒素含有率は一般に少なくとも０．００２％である。粗大なＴｉＮ及び／又はＡｌＮ析出物の析出が延性を劣化させないように、窒素含有率は最大で０．０１３％でなければならない。
【００６５】
硫黄に関しては、０．００３％を超える含有率では、過剰な、ＭｎＳのような硫化物の存在により延性が低下し、特に孔拡げ試験では、このような硫化物の存在下でより低い値が示される。
【００６６】
リンは固溶体中で硬化するが、特に粒界での偏析あるいはマンガンとの共偏析の傾向により、スポット溶接性及び熱間延性を低下させる元素である。これらの理由から、良好なスポット溶接性を得るためには、その含有率は０．０１５％に制限されなければならない。
【００６７】
残りは鉄及び不可避の不純物でできている。このような不純物は、最大で０．０３％のＣｕ及び最大で０．０３％のＮｉを含み得る。
【００６８】
本発明に係る方法は、高い靭性と共に高い冷間圧延性を有し、延性と強度との組合せが高い、冷間圧延及び熱処理された鋼板の製造に適した熱間圧延及び焼鈍された鋼板を提供することを目的とする。
【００６９】
また、本発明による方法は、このような冷間圧延及び熱処理された鋼板の製造を目的とする。
【００７０】
発明者らは、熱間圧延及びバッチ焼鈍された鋼板の低い靭性、及び焼鈍を受けなかったであろう鋼板と比較したこのような熱間圧延及びバッチ焼鈍された鋼板から製造された冷間圧延及び熱処理された鋼板の機械的特性の劣化の問題を調査し、これらの問題が４つの主な要因から生じることを発見した。
【００７１】
特に、本発明者らは、バッチ焼鈍により、マンガンが高度に濃縮された粗いセメンタイトが形成され、それゆえ、熱間圧延及びバッチ焼鈍された鋼板で極めて安定化されることを発見した。本発明者らはさらに、このように安定化されたセメンタイトが、その後の冷間圧延鋼板の標準的な熱処理中に完全に溶解しないことを見出した。その結果、鋼のＭｎの一部はセメンタイトに捕捉されたままであり、したがって鋼の強度及び延性に及ぼすその影響が抑制される。
【００７２】
本発明者らはさらに、バッチ焼鈍によって、熱間圧延及びバッチ焼鈍された鋼板の組織も粗大化し、その結果、冷間圧延及び熱処理された鋼板の最終組織が粗大化し、機械的特性が劣化することを発見した。
【００７３】
さらに、本発明者らは、鋼組成に含まれ得る微小合金元素、特にＮｂが、鋼を硬化させない粗大な析出物としてバッチ焼鈍中の早い段階で析出し、結果的に、その後の冷間圧延鋼板の熱処理中における析出硬化に利用できなくなることを発見した。
【００７４】
最後に、本発明者らは、バッチ焼鈍が、ある温度及びある時間行われ、焼戻脆化を誘起して、熱間圧延及びバッチ焼鈍された鋼板の低い靭性をもたらすことを見出した。
【００７５】
これらの問題を解決するために、本発明者らは、鋼のＡｅ１変態点を超えるようにバッチ焼鈍温度を上昇させて実験を行った。
【００７６】
しかし、本発明者らは、より高いバッチ焼鈍温度を使用すると、Ｍｎに富むセメンタイトの形成は制限されるものの、微細組織の粗大化をもたらし、冷間圧延及び熱処理された鋼板の最終的な特性を損なうことを見出した。
【００７７】
これらの知見から、本発明者らは、熱間圧延鋼板が、
−  平均フェライト粒径が最大３μｍであるフェライト、
−  最大３０％のオーステナイト、
−  最大８％のフレッシュマルテンサイト、及び
−  平均Ｍｎ含有率が２５％未満であるセメンタイト
を含む微細組織を有するように焼鈍されるならば、冷間圧延性及び靭性を高度に向上させることができる一方で、冷間圧延及び熱処理された鋼板の最終的な特性を保証することを発見した。
【００７８】
最高で８％のフレッシュマルテンサイト分率により、熱間圧延及び焼鈍された鋼板の高い靭性を達成することが可能となる。
【００７９】
特に、本発明者らは、数種類の鋼組成からできた熱間圧延鋼板を種々の焼鈍条件に供して、室温まで冷却した後に変化するオーステナイト及びフレッシュマルテンサイト分率に至る実験を行い、こうして得られた鋼板の２０℃におけるシャルピーエネルギーを測定した。
【００８０】
これらの実験に基づいて、本発明者らは、シャルピーエネルギーが焼鈍温度の増加関数であり、フレッシュマルテンサイト分率の減少関数であることを見出した。さらに、本発明者らは、熱間圧延及び焼鈍された鋼板が最大で８％のフレッシュマルテンサイト分率を有する場合、２０℃で少なくとも５０Ｊ／ｃｍ２の高いシャルピーエネルギーが達成されることを発見した。
【００８１】
さらに、平均Ｍｎ含有率が２５％より低いセメンタイトは、セメンタイト溶解が冷間圧延鋼板の最終熱処理中に容易になり、これはさらなる処理工程中の延性及び強度を改善することを意味する。対照的に、平均Ｍｎ含有率が２５％を超えるセメンタイトは、前記熱間圧延及び焼鈍された鋼板から製造された冷間圧延及び熱処理された鋼板の機械的特性の低下をもたらすであろう。
【００８２】
加えて、最大３μｍの平均フェライト粒径を有することは、非常に微細な微細組織を有する冷間圧延及び熱処理されたものを製造し、その機械的特性を増加させることを可能にする。
【００８３】
本発明者らは、上記の微細組織により、４００ＨＶよりも低い熱間圧延及び焼鈍された鋼板の硬さを達成することが可能であり、これは熱間圧延及び焼鈍された鋼板の満足な冷間圧延性を保証することをさらに見出した。
【００８４】
本発明者らは、この熱間圧延及び焼鈍された鋼板の微細組織及びこれらの特性が、熱間圧延鋼板に対して、最低連続焼鈍温度ＴＩＣＡｍｉｎ＝６５０℃から加熱時に３０％のオーステナイトが形成される温度である最高連続焼鈍温度ＴＩＣＡｍａｘの間に含まれる連続焼鈍温度ＴＩＣＡ及び３秒〜３６００秒の間に含まれる時間で連続焼鈍を行い、続いて特定の冷却条件下で熱間圧延鋼板を冷却することによって達成されることを見出した。
【００８５】
特に、本発明者らは、高い連続焼鈍温度ＴＩＣＡのために、最大３６００秒の焼鈍時間が、組織の十分な焼戻しを達成し、それによって組織の粗大化を回避しつつ、熱間圧延及び焼鈍された鋼板の冷間圧延性を改善するのに十分であることを見出した。
【００８６】
また、６５０℃より高い温度で板を焼鈍することにより、熱間圧延鋼板の軟化が可能になり、セメンタイト粒子のＭｎ濃縮が２５％未満に制限され、微小合金元素の析出があったとしても制限され、そのような析出物の粗大化が防止され、それによって最終的な機械的特性に対するＣ、Ｍｎ及び微小合金元素の影響が保たれる。また、そのことは、粒界でのＰのような脆弱な不純物の偏析を制限する。
【００８７】
製造方法については、これからさらに詳細に説明する。
【００８８】
本発明の鋼を製造する方法は、本発明の化学組成の鋼を鋳造することを含む。
【００８９】
鋳造された鋼は、１１５０℃〜１３００℃の間に含まれる温度Ｔｒｅｈｅａｔまで再加熱される。
【００９０】
スラブ再加熱温度Ｔｒｅｈｅａｔが１１５０℃未満の場合、圧延荷重が大きくなり過ぎ、熱間圧延処理が困難になる。
【００９１】
１３００℃を超えると、酸化が非常に激しくなり、スケールの損失と表面の劣化につながる。
【００９２】
再加熱されたスラブは、１２５０℃〜８００℃の間の温度で熱間圧延され、最後の熱間圧延パスは８００℃以上の最終圧延温度ＴＦＲＴで行われる。
【００９３】
最終圧延温度ＴＦＲＴが８００℃未満であると、熱間加工性が低下する。
【００９４】
熱間圧延後、鋼は１℃／秒〜１５０℃／秒の間に含まれる冷却速度Ｖｃ１で、６５０℃以下の巻取り温度Ｔｃｏｉｌまで冷却される。１℃／秒未満では、あまりに粗い微細組織が作られ、最終的な機械的特性が劣化する。１５０℃／秒を超えると、冷却処理は制御困難である。
【００９５】
巻取り温度Ｔｃｏｉｌは６５０℃以下でなければならない。巻取り温度が６５０℃を超える場合、スケールの下で深い粒間酸化が形成され、表面特性の劣化につながる。
【００９６】
巻取り後、熱間圧延鋼板を酸洗することが好ましい。
【００９７】
次いで、熱間圧延鋼板は連続的に焼鈍される。すなわち、巻きを解かれた熱間圧延鋼板は、炉内を連続的に移動することによって熱処理を受ける。
【００９８】
熱間圧延鋼板は、最低連続焼鈍温度ＴＩＣＡｍｉｎ＝６５０℃から加熱時に３０％のオーステナイトが形成される温度である最高連続焼鈍温度ＴＩＣＡｍａｘの間に含まれる連続焼鈍温度ＴＩＣＡ及び３秒〜３６００秒の間に含まれる時間で連続焼鈍される。
【００９９】
これらの条件下で、連続焼鈍の間に作られた鋼の微細組織は、室温まで冷却する前に、
−  フェライト、
−  ３０％未満のオーステナイト、
−  平均Ｍｎ含有率が２５％未満のセメンタイト
からなる。
【０１００】
連続焼鈍温度が６５０℃より低い場合、連続焼鈍処理中に微細組織回復による軟化が不十分であるため、熱間圧延及び焼鈍された鋼板の硬さは４００ＨＶを超える。また、６５０℃未満の連続焼鈍温度は、Ｐのような脆化元素の粒界での偏析を強化し、不十分な靭性値をもたらし、これは鋼板のさらなる加工には危機的である。
【０１０１】
連続焼鈍温度がＴＩＣＡｍａｘより高い場合、連続焼鈍中に高すぎるオーステナイト分率が生じ、その結果、オーステナイトの安定化が不十分になり、冷却時に８％を超えるフレッシュマルテンサイトが生成する可能性がある。
【０１０２】
連続焼鈍時間が３秒より短い場合、熱間圧延及び焼鈍された鋼板の硬さは高すぎ、特に４００ＨＶより高くなるため、その冷間圧延性は不満足となる。連続焼鈍時間は少なくとも２００秒であることが好ましい。
【０１０３】
連続焼鈍時間が３６００秒よりも長いと、微細組織は粗大化し、特にフェライト粒は３μｍを超える平均サイズを有する。連続焼鈍時間は、最大で５００秒であることが好ましい。
【０１０４】
焼鈍中に作製できるオーステナイトは炭素及びマンガンに富み、特に少なくとも１．３＊Ｍｎ％の平均Ｍｎ含有率（Ｍｎ％は鋼のＭｎ含有率を示す）及び少なくとも０．４％の平均Ｃ含有率を有する。
【０１０５】
したがって、オーステナイトは非常に安定化される。
【０１０６】
次いで、熱間圧延鋼板は焼鈍温度ＴＩＣＡから室温まで冷却され、ここで６００℃〜３５０℃の間の平均冷却速度ＶＩＣＡは少なくとも１℃／秒である。この条件下では、焼戻脆性は制限される。
【０１０７】
６００℃〜３５０℃の間の冷却速度が１℃／秒より低い場合、熱間圧延及び焼鈍された鋼板に焼戻脆性を高める偏析が発生するため、冷間圧延性は満足できない。
【０１０８】
こうして得られた熱間圧延及び焼鈍された鋼板は、
−  フェライト、
−  最大３０％のオーステナイト、
−  最大８％のフレッシュマルテンサイト、
−  ２５％未満の平均Ｍｎ含有率を有するセメンタイト
からなる組織を有する。
【０１０９】
Ｍｎによるオーステナイトの安定化のために、最大８％のフレッシュマルテンサイト分率が達成され、このためオーステナイトは冷却時にフレッシュマルテンサイトに変化しないか、又はわずかしかフレッシュマルテンサイトに変化しない。
【０１１０】
熱間圧延及び焼鈍された鋼板の残留オーステナイトは、少なくとも１．３＊Ｍｎ％の平均Ｍｎ含有率（Ｍｎ％は鋼のＭｎ含有率を示す。）及び少なくとも０．４％の平均Ｃ含有率を有する。
【０１１１】
フレッシュマルテンサイト分率をさらに制限するために、焼戻処理を任意選択的に行う。
【０１１２】
さらに、フェライト粒は最大で３μｍの平均サイズを有する。実際、バッチ焼鈍と比較して比較的短時間に行われた連続焼鈍は、組織の粗大化をもたらさず、したがって非常に微細な組織を有する熱間圧延及び焼鈍された板を達成することを可能にする。
【０１１３】
この段階では、熱間圧延及び焼鈍された板は、焼鈍前の熱間圧延鋼板に比べて、向上した冷間圧延性及び靭性を有する。また、熱間圧延及び焼鈍された鋼板は高い機械的特性、特に高い延性及び強度を有する冷間圧延及び熱処理された鋼板の製造に適している。
【０１１４】
特に、熱間圧延及び焼鈍された板は４００ＨＶより低いビッカース硬さを有し、このため非常に良好な冷間圧延性を有する。
【０１１５】
また、熱間圧延及び焼鈍された鋼板は、２０℃で少なくとも５０Ｊ／ｃｍ２のシャルピーエネルギーを有する。したがって、熱間圧延及び焼鈍された鋼板は非常に良好な加工性を有し、さらなる加工中のバンド破損の危険性は、バッチ焼鈍されたであろう熱間圧延鋼板に比べて大幅に減少する。また、本発明者らは、熱間圧延及びバッチ焼鈍された鋼板よりも熱間圧延及び焼鈍鋼板のシャルピーエネルギーが高いだけでなく、熱間圧延及び焼鈍された鋼板がそれから製造された熱間圧延鋼板のシャルピーエネルギーよりも一般に高いことを発見した。
【０１１６】
室温まで冷却後、熱間圧延及び焼鈍された鋼板を任意選択的に酸洗する。しかし、この工程は省略してもよい。実際、連続焼鈍の持続時間が短いため、連続焼鈍中に内部酸化は全く又はほとんど起こらない。熱間圧延と連続焼鈍の間に酸洗を行わなかった場合、この段階で熱間圧延及び焼鈍された鋼板を酸洗することが好ましい。
【０１１７】
次いで、この熱間圧延鋼板は冷間圧延され、冷間圧延圧下比率は３０％〜７０％であり、冷間圧延鋼板を得る。３０％未満では、その後の熱処理時の再結晶に都合が良くなく、熱処理後の冷間圧延鋼板の延性を損なう恐れがある。７０％を超えると、寒冷圧延中にエッジ割れの危険性がある。
【０１１８】
その後、冷間圧延鋼板を連続焼鈍ラインで熱処理し、冷間圧延及び熱処理された鋼板を製造する。
【０１１９】
冷間圧延鋼板に対して行われる熱処理は、目的とする最終的な機械的特性に応じて選択される。
【０１２０】
いずれの場合でも、熱処理は、冷間圧延鋼板を６５０〜１０００℃の間に含まれる焼鈍温度Ｔａｎｎｅａｌまで加熱し、冷間圧延鋼板を焼鈍温度Ｔａｎｎｅａｌに３０秒〜１０分の間に含まれる焼鈍時間ｔａｎｎｅａｌの間保持する工程を含む。
【０１２１】
さらに、焼鈍温度Ｔａｎｎｅａｌは、焼鈍時に作られた組織が少なくとも８％のオーステナイトを含むようなものである。
【０１２２】
焼鈍温度が６５０℃より低い場合、焼鈍中にセメンタイトが組織に生成し、冷間圧延及び熱処理された鋼板の機械的特性の劣化をもたらす。
【０１２３】
オーステナイト結晶粒の粗大化を制限するために、焼鈍温度Ｔａｎｎｅａｌは最高で１０００℃である。
【０１２４】
焼鈍温度Ｔａｎｎｅａｌまでの再加熱速度Ｖｒは、好ましくは１℃／秒〜２００℃／秒の間に含まれる。
【０１２５】
第１の実施形態によれば、焼鈍は変態区間焼鈍であり、焼鈍温度ＴａｎｎｅａｌはＡｅ３よりも低く、焼鈍時に作られる組織は少なくとも８％のオーステナイトを含むようなものである。
【０１２６】
第２の実施形態によれば、焼鈍時に、オーステナイト及び最大で１％のセメンタイトからなる組織を得るために、焼鈍温度ＴａｎｎｅａｌはＡｅ３以上である。
【０１２７】
第１の実施形態では、焼鈍温度での保持終了時に、オーステナイトは少なくとも０．４％のＣ含有率、及び少なくとも１．３＊Ｍｎ％の平均Ｍｎ含有率を有する。
【０１２８】
次に、冷間圧延及び焼鈍された鋼板は、直接、すなわち、焼鈍温度Ｔａｎｎｅａｌと室温との間の保持、焼き戻し又は再加熱工程なしに、又は間接的に、すなわち、保持、焼き戻し及び／又は再加熱工程を伴って、室温まで冷却され、冷間圧延及び熱処理された鋼板が得られる。
【０１２９】
いずれの場合でも、冷間圧延及び熱処理された鋼板は、
−  ８％〜５０％の間の残留オーステナイト、
−  マルテンサイト（フレッシュマルテンサイト及び／又は炭素濃化若しくは焼戻しマルテンサイト、並びに任意選択的にベイナイトを含むことができる。）、
−  最大８０％の変態区間フェライト、及び
−  最大１％のセメンタイト
を含む組織（以下、最終組織）を有する。
【０１３０】
残留オーステナイトは、少なくとも０．４％の平均Ｃ含有率を一般に有し、少なくとも１．３＊Ｍｎ％の平均Ｍｎ含有率を一般に有する。
【０１３１】
熱間圧延及び焼鈍された鋼板の微細組織中の最大で２５％というセメンタイト中のＭｎ含有率のために、セメンタイトは焼鈍時に容易に溶解する。実施した熱処理にもよるが、少量のセメンタイトが最終組織に残存することがある。しかし、最終組織におけるセメンタイト分率は、いずれの場合でも１％未満のままである。さらに、セメンタイト粒子は、もしあったとしても、５０ｎｍ未満の平均サイズを有する。
【０１３２】
マルテンサイトは、フレッシュマルテンサイト及び炭素濃化されたマルテンサイト又は焼戻しマルテンサイトを含むことができる。
【０１３３】
以下にさらに詳細に説明するように、炭素濃化されたマルテンサイトは、鋼の公称Ｃ含有率よりも厳密に低い平均Ｃ含有率を有する。この低いＣ含有率は、鋼のＭｓ温度未満での焼入れ時に生成されたマルテンサイトからオーステナイトへの、３５０℃〜５００℃の間に含まれる炭素濃化温度ＴＰでの保持中の炭素濃化から生じる。
【０１３４】
対照的に、焼戻しマルテンサイトは、鋼の公称Ｃ含有率に等しい平均Ｃ含有率を有する。焼戻しマルテンサイトは、鋼のＭｓ温度未満での焼入れで作られたマルテンサイトの焼戻しから生じる。
【０１３５】
炭素濃化マルテンサイトは、走査型電子顕微鏡法（ＳＥＭ）及び電子線後方散乱回折法（ＥＢＳＤ）によって観察される、研磨及びそれ自体が知られている試薬、例えばＮｉｔａｌ試薬でエッチングされた切片上で、焼戻マルテンサイト及びフレッシュマルテンサイトから区別することができる。
【０１３６】
この組織は、ベイナイト、特に１００ｍｍ２の表面単位当たり１００個未満しか炭化物を含まない、炭化物フリーのベイナイトを含むことができる。
【０１３７】
フェライト分率は熱処理中の焼鈍温度に依存する。
【０１３８】
フェライトは、最終組織中に存在する場合、変態区間フェライトである。
【０１３９】
したがって、フェライトは、存在する場合、熱間圧延及び焼鈍された鋼板の組織から引き継がれ、この鋼板はその後冷間圧延及び再結晶化される。その結果、フェライトは最大で１．５μｍの平均粒径を有する。
【０１４０】
ここで、冷間圧延鋼板に実施される好ましい熱処理について、さらに詳細に説明する。
【０１４１】
第１の好ましい熱処理では、Ａｅ３よりも低いか、又は高い焼鈍温度Ｔａｎｎｅａｌで保持した後、冷間圧延鋼板は、１℃／秒〜７０℃／秒の間に含まれる冷却速度Ｖｃ２で室温まで冷却される。
【０１４２】
冷間圧延鋼板は、冷却速度Ｖｃ２で室温まで冷却されるか、冷却速度Ｖｃ２で、３５０〜５５０℃の間に含まれる保持温度ＴＨまで冷却され、１０秒〜５００秒の間、保持温度ＴＨで保持される。例えば、溶融法によるＺｎコーティングを容易にするこのような熱処理は、最終的な機械的特性に影響しないことが示された。保持温度ＴＨで任意選択の保持後、１℃／秒〜７０℃／秒の間に含まれる冷却速度Ｖｃ３で冷間圧延鋼板は室温まで冷却される。
【０１４３】
任意選択に、室温まで冷却した後、１７０〜４５０℃の間に含まれる温度Ｔｔで１０〜１２００秒の間に含まれる焼戻し時間ｔｔの間、冷間圧延及び熱処理された鋼板は焼戻される。
【０１４４】
この処理により焼鈍後に室温まで冷却される間に作り出すことができるマルテンサイトの焼戻しが可能になる。このようにしてマルテンサイトの硬さが低下し、延性が向上する。１７０℃未満では、焼戻処理は十分に効率的ではない。４５０℃を超えると、強度損失が高くなり、強度と延性のバランスはこれ以上改善されない。
【０１４５】
第１の好ましい熱処理で得られた冷間圧延及び熱処理された鋼板の組織は、表面分率で、
−  ８％〜５０％の間の、少なくとも０．４％の平均Ｃ含有率を有する残留オーステナイト、
−  最大８０％の変態区間フェライト、
−  最大９２％のマルテンサイト及び／又はベイナイト、
−  最大１％のセメンタイト
からなる。
【０１４６】
マルテンサイトは焼戻しマルテンサイト及び／又はフレッシュマルテンサイトからなる。
【０１４７】
この組織は、ベイナイト、特に１００ｍｍ２の表面単位当たり１００個未満の炭化物しか含まない、炭化物フリーのベイナイトを含むことができる。
【０１４８】
セメンタイト粒の平均サイズは５０ｎｍ未満である。
【０１４９】
フェライト及びオーステナイトの分率は熱処理中の焼鈍温度に依存する。
【０１５０】
第１の好ましい熱処理の第１の変形例において、焼鈍温度ＴａｎｎｅａｌはＡｅ３より低く、好ましくは、焼鈍時に作製される組織が４０％〜８０％のフェライトを含むようなものである。
【０１５１】
この第１の変形例では、最終組織は、好ましくは、表面分率で、
−  ８〜５０％の、少なくとも０．４％の平均Ｃ含有率及び少なくとも１．３＊Ｍｎ％の平均Ｍｎ含有率を有する残留オーステナイト、
−  ４０〜８０％の変態区間フェライト（フェライト粒は最大１．５μｍの平均サイズを有する。）、
−  最大１５％のマルテンサイト（焼戻マルテンサイト及び／又はフレッシュマルテンサイトからなる）及び／又はベイナイト、
−  最大０．３％のセメンタイト（セメンタイト粒は、あったとしても、５０ｎｍ未満の平均サイズを有する。）
を含む。
【０１５２】
第１の好ましい熱処理の第２の変形例において、焼鈍温度はＡｅ３以上である。
【０１５３】
この第２の変形例では、最終組織は、
−  ８〜３０％の、少なくとも０．４％の平均Ｃ含有率を有する残留オーステナイト、
−  ７０％〜９２％のマルテンサイト（焼戻マルテンサイト及び／又はフレッシュマルテンサイトからなる）及び／又はベイナイト、
−  最大１％のセメンタイト（セメンタイト粒は、あったとしても、５０ｎｍ未満の平均サイズを有する。）
からなる。
【０１５４】
第２の好ましい熱処理において、前記冷間圧延鋼板は、焼き入れ及び炭素濃化処理に供される。
【０１５５】
そのために、焼鈍温度Ｔａｎｎｅａｌで保持した後、冷間圧延鋼板は焼鈍温度ＴａｎｎｅａｌからオーステナイトのＭｓ変態点より低い焼入れ温度ＱＴまで、冷却時にフェライト及びパーライトの生成を回避するのに十分高い冷却速度Ｖｃ４で焼入れされる。
【０１５６】
焼入れ温度ＱＴまでの冷却速度Ｖｃ４は、少なくとも２℃／秒であることが好ましい。
【０１５７】
この焼入れ工程の間、オーステナイトは部分的にマルテンサイトに変態する。
【０１５８】
焼入れ温度はＭｆ＋２０℃〜Ｍｓ−２０℃の間で、所望の最終組織、特に最終組織中に望まれる炭素濃化マルテンサイト及び残留オーステナイトの分率に依存して選択される。鋼の各特定の組成及び各組織について、当業者は、膨張率測定によってオーステナイトのＭｓ及びＭｆ開始及び終了変態点を決定する方法を知っている。
【０１５９】
焼入れ温度ＱＴがＭｆ＋２０℃より低ければ、最終組織における炭素濃化マルテンサイト分率は高すぎる。また、焼入れ温度ＱＴがＭｓ−２０℃よりも高い場合、最終組織における炭素濃化マルテンサイト分率は低すぎるため、高い延性には達しない。
【０１６０】
当業者は、所望の組織を得るために適応された焼入れ温度を決定する方法を知っている。
【０１６１】
冷間圧延鋼板は、鋼の延性の低下をもたらすであろうマルテンサイト中のイプシロン炭化物の生成を回避するために、２秒〜２００秒の間、好ましくは３秒〜７秒の間に含まれる保持時間ｔＱの間、任意選択的に焼入れ温度ＱＴで保持される。
【０１６２】
次いで、冷間圧延鋼板は３５０〜５００℃の間に含まれる炭素濃化温度ＴＰまで再加熱され、炭素濃化温度ＴＰで３秒〜１０００秒の間に含まれる炭素濃化時間ｔＰ維持される。この炭素濃化工程の間、炭素はマルテンサイトからオーステナイトに拡散し、それによってオーステナイトにおけるＣの濃縮を達成する。
【０１６３】
炭素濃化時間ｔＰが５００℃より高いか、３５０℃より低い場合、最終生成物の伸びは満足できるものではない。
【０１６４】
任意選択的に、冷間圧延鋼板は、例えば４８０℃以下の温度の浴中で溶融めっきされる。任意の種類のコーティングを使用することができ、特に、亜鉛又は亜鉛合金、例えば亜鉛−ニッケル、亜鉛−マグネシウム又は亜鉛−マグネシウム−アルミニウム合金、アルミニウム又はアルミニウム合金、例えばアルミニウム−ケイ素を使用することができる。
【０１６５】
炭素濃化工程の直後、又は溶融めっき工程を行う場合には溶融めっき工程の後、冷間圧延鋼板を室温まで冷却し、冷間圧延及び熱処理された鋼板を得る。室温までの冷却速度は１℃／秒よりも高いことが好ましく、例えば２℃／秒〜２０℃／秒の間に含まれる。
【０１６６】
第２の好ましい熱処理により得られた冷間圧延及び熱処理された鋼板の最終組織は、主に焼鈍温度Ｔａｎｎｅａｌ及び焼入れ温度ＱＴに依存する。
【０１６７】
しかし、このようにして得られた冷間圧延及び熱処理された鋼板の組織は、一般に、表面分率で、
−  ８％〜３０％の間の残留オーステナイト、
−  最大４５％の変態区間フェライトの、
−  炭素濃化マルテンサイト、
−  最大８％のフレッシュマルテンサイト、
−  最大１％のセメンタイト
からなる。
【０１６８】
残留オーステナイトは炭素に富み、特に少なくとも０．４％の平均Ｃ含有率を有する。
【０１６９】
フェライトは、もしあれば、変態区間フェライトであり、最大１．５μｍの平均粒径を有する。
【０１７０】
組織中のフレッシュマルテンサイトの分率は８％以下である。実際、８％より高いフレッシュマルテンサイトの分率は、穴広げ率ＨＥＲを損なうであろう。
【０１７１】
この第２の好ましい熱処理において、焼鈍温度からの冷却時及び炭素濃化時に、少量のセメンタイトが生じることがある。しかし、最終組織におけるセメンタイトの分率はいずれの場合も１％未満のままであり、最終組織におけるセメンタイト粒子の平均サイズは５０ｎｍ未満のままである。
【０１７２】
第２の好ましい実施形態の第１の変形例において、焼鈍温度Ｔａｎｎｅａｌは、冷間圧延鋼板が、焼鈍時に、表面分率で、
−  １０％〜４５％の間のフェライト、
−  オーステナイト、及び
−  最大で０．３％のセメンタイト（セメンタイト粒は、あったとしても、５０ｎｍ未満の平均サイズを有する。）
からなる組織を有するようなものである。
【０１７３】
この第１の変形例において、最終組織は、好ましくは、表面分率で、
−  １０〜４５％の、最大１．５μｍの平均粒径を有する変態区間フェライト、
−  ８％〜３０％の間の残留オーステナイト、
−  炭素濃化マルテンサイト、
−  最大８％のフレッシュマルテンサイト、及び
−  最大０．３％のセメンタイト（セメンタイト粒は、あったとしても、５０ｎｍ未満の平均サイズを有する。）
を含む。
【０１７４】
残留オーステナイトはＭｎ及びＣに富んでいる。特に、残留オーステナイト中の平均Ｃ含有率は少なくとも０．４％であり、残留オーステナイト中の平均Ｍｎ含有率は少なくとも１．３＊Ｍｎ％である。
【０１７５】
第２の好ましい実施形態の第２の変形例において、焼鈍温度ＴａｎｎｅａｌはＡｅ３以上であり、その結果、冷間圧延鋼板は、焼鈍時に、オーステナイト及び最大で０．３％のセメンタイトからなる組織を有する。
【０１７６】
この第２の変形例では、焼入れ温度ＱＴは、焼入れ直後に、最大で８％〜３０％の間のオーステナイト、最大で９２％のマルテンサイト及び最大で１％のセメンタイトからなる組織を得るように選択することが好ましい。
【０１７７】
この第２の変形例では、最終組織は表面分率で、
−  ８％〜３０％の間の残留オーステナイト、
−  炭素濃化マルテンサイト、
−  最大で８％のフレッシュマルテンサイト、及び
−  最大で１％のセメンタイト（セメンタイト粒は、あったとしても、５０ｎｍ未満の平均サイズを有する。）
からなる。
【０１７８】
残留オーステナイトはＣに富んでおり、残留オーステナイト中の平均Ｃ含有率は少なくとも０．４％である。
【０１７９】
上記の微細組織の特徴は、例えば、５０００×を超える倍率で電界放出銃（「ＦＥＧ−ＳＥＭ」）を備え、電子線後方散乱回折（「ＥＢＳＤ」）装置及び透過型電子顕微鏡（ＴＥＭ）に結合した走査型電子顕微鏡を用いて、微細組織を観察することによって決定される。
【実施例】
【０１８０】
実施例及び比較として、表Ｉによる鋼組成から作られた板が製造され、その含有率は重量パーセントで表される。
【０１８１】
【表１】
2021508769.tif 000002
【０１８２】
第１の実験では、鋼Ｉ１、Ｉ２、Ｉ３、Ｉ６及びＩ７を鋳造してインゴットを得た。このインゴットを１２５０℃の温度Ｔｒｅｈｅａｔで再加熱し、スケールを除去し、Ａｒ３より高い温度で熱間圧延して、熱間圧延鋼を得た。
【０１８３】
次いで、熱間圧延鋼を１℃／秒〜１５０℃の間に含まれる冷却速度Ｖｃ１で巻き取り温度Ｔｃｏｉｌまで冷却し、この温度Ｔｃｏｉｌで巻き取った。
【０１８４】
次いで、熱間圧延鋼の一部を、連続的に焼鈍するか、焼鈍時間ｔＡの間、焼鈍温度ＴＡでバッチ焼鈍し、次いで、６００℃〜３５０℃の間の平均冷却速度ＶＩＣＡで室温まで冷却した。
【０１８５】
熱間圧延及び焼鈍された鋼板の製造条件を以下の表２に報告すると共に、焼鈍時に発生するオーステナイト分率について報告する。
【０１８６】
【表２】
2021508769.tif 000003
2021508769.tif 000004
【０１８７】
表２において、下線の値は本発明によらず、「ｎ．ｄ．」は「決定されなかった」を意味する。
【０１８８】
本発明者らは、５０００×の倍率で電界放出銃（「ＦＥＧ−ＳＥＭ」）を備え、電子線後方散乱回折（「ＥＢＳＤ」）装置及び透過型電子顕微鏡（ＴＥＭ）に結合した走査型電子顕微鏡によって、このようにして得られた熱間圧延及び任意選択で焼鈍された鋼板の微細組織を調べた。
【０１８９】
特に、本発明者はフェライト粒径、フレッシュマルテンサイト（ＦＭ）の表面分率、オーステナイト（ＲＡ）の表面分率及びセメンタイト中の平均Ｍｎ含有率（セメンタイト中のＭｎ％）を測定した。
【０１９０】
本発明者らは、さらに、熱間圧延鋼板の２０℃におけるシャルピーエネルギー及びビッカース硬さを測定した。微細組織の特徴及び機械的特性を以下の表３に報告する。
【０１９１】
【表３】
2021508769.tif 000005
2021508769.tif 000006
【０１９２】
この表において、ｎ．ｄ．は「決定されなかった」を意味する。下線の値は本発明によるものではない。
【０１９３】
これらの実験は、熱間圧延鋼板が本発明の条件下で焼鈍された場合にのみ、熱間圧延及び焼鈍された鋼板の目的とする微細組織及び目的とする機械的特性が達成されることを示す。
【０１９４】
対照的に、例Ｉ１Ａ、Ｉ２Ａ、Ｉ３Ａ、Ｉ６Ａ及びＩ７Ａは、いかなる焼鈍も受けなかった。
【０１９５】
その結果、それらの硬さは４００ＨＶより高く、そのためこれらの熱間圧延鋼板の冷間圧延性は不十分である。
【０１９６】
例Ｉ１Ｂ、Ｉ２Ｂ及びＩ３Ｂを５００℃の温度で２５２００秒バッチ焼鈍した。バッチ焼鈍により、いかなる焼鈍も施さない例Ｉ１Ａ、Ｉ２Ａ、Ｉ３Ａと比較して、それぞれ硬さの低下がもたらされた。しかし、バッチ焼鈍はシャルピーエネルギーの減少をもたらしたので、例Ｉ１Ｂ、Ｉ２Ｂ及びＩ３Ｂの加工性は不十分である。また、バッチ焼鈍により、Ｍｎに高度に富んだセメンタイトの生成がもたらされた。
【０１９７】
例Ｉ１Ｃ、Ｉ２Ｃ、Ｉ３Ｃ、Ｉ６Ｃ及び７Ｃも、６００℃の温度で２５２００秒間、バッチ焼鈍に供した。バッチ焼鈍の結果、これらの例の硬さは、例Ｉ１Ａ、Ｉ２Ａ、Ｉ３Ａ、Ｉ６Ａ及びＩ７Ａと比較してそれぞれ低下し、例Ｉ１Ｂ、Ｉ２Ｂ及びＩ３Ｂと比較してさらに低下した。しかし、シャルピーエネルギーは５０Ｊ／ｃｍ２より低いままであり、バッチ焼鈍によりＭｎに非常に富んだセメンタイトの生成がもたらされた。
【０１９８】
次いで、本発明者らは、バッチ焼鈍温度をＡｅ１変態点より上の６５０℃まで上昇させることによって実験を行った（例Ｉ１Ｄ、Ｉ２Ｄ、Ｉ３Ｄ、Ｉ６Ｄ及びＩ７Ｄ）。このより高いバッチ焼鈍温度により、それぞれ例Ｉ１Ｃ、Ｉ２Ｃ、Ｉ３Ｃ、Ｉ６Ｃ及びＩ７Ｃと比較して、板のシャルピーエネルギーの増加、及びセメンタイト中の平均Ｍｎ含有率の減少がもたらされた。
【０１９９】
それにもかかわらず、Ａｅ１を超える温度でのバッチ焼鈍により微細組織の粗大化がもたらされ、フェライト粒径は３μｍよりも大きかった。
【０２００】
本発明者らは、バッチ焼鈍温度をさらに６８０℃に上昇させた（例Ｉ１Ｅ及びＩ３Ｅ）。バッチ焼鈍温度のこの上昇により、シャルピーエネルギーのさらなる増加及びセメンタイト中の平均Ｍｎ含有率のさらなる減少がもたらされた。しかし、バッチ焼鈍温度のこの上昇によりフェライト粒径のさらなる望ましくない増大ももたらされた。
【０２０１】
このようにこれらの例は、バッチ焼鈍が熱間圧延鋼板の硬さを低下させても、熱間圧延及びバッチ焼鈍された鋼板のシャルピー（Ｃｈａｒｙ）エネルギーは、一般に鋼板の高い加工性を確保するには不十分であることを示す。また、バッチ焼鈍は、Ｍｎに非常に富んだセメンタイトを望ましくなく生成させる。これらの例はさらに、バッチ焼鈍温度の上昇がシャルピーエネルギーを増加させ、セメンタイト中の平均Ｍｎ含有率を低下させることができるが、シャルピーエネルギーは多くの場合、目標値５０Ｊ／ｃｍ２より低いままであり、バッチ焼鈍温度の上昇は微細組織の望ましくない粗大化をもたらすことを示す。
【０２０２】
例Ｉ３Ｌは連続焼鈍を行ったが、連続焼鈍温度は６５０℃より低かった。その結果、微細組織の回復による軟化が不十分であったため、例Ｉ３Ｌの硬さは４００ＨＶより高く、シャルピーエネルギーは不十分であった。
【０２０３】
例Ｉ１Ｇ及びＩ３Ｑは、焼鈍時に３０％を超えるオーステナイトが生成するような焼鈍温度で連続的に焼鈍した。その結果、熱間圧延及び焼鈍された鋼板中のフレッシュマルテンサイト分率は８％より高いので、これらの例の硬さは４００ＨＶより高く、それらのシャルピーエネルギーは５０Ｊ／ｃｍ２より低い。
【０２０４】
実施例Ｉ１Ｆ、Ｉ２Ｈ、Ｉ２Ｊ、Ｉ２Ｋ、Ｉ３Ｈ、Ｉ３Ｍ、Ｉ３Ｏ、Ｉ３Ｐ、Ｉ３Ｊ、Ｉ６Ｋ及びＩ７Ｋは、本発明の条件下で連続焼鈍に供した。その結果、熱間圧延及び焼鈍された鋼板は、少なくとも５０Ｊ／ｃｍ２の２０℃でのシャルピーエネルギー及び４００ＨＶ以下の硬さを有する。これらの熱間圧延及び焼鈍された鋼板は、そのため十分な冷間圧延性及び加工性を有している。また、これらの実施例の微細組織は、平均フェライト粒径が３μｍよりも小さく、セメンタイト中の平均Ｍｎ含有率が２５％よりも低いようなものである。したがって、これらの熱間圧延鋼板は、高い機械的特性を有する冷間圧延及び熱処理された鋼板の製造に適している。
【０２０５】
こうして得られた熱間圧延及び焼鈍された鋼板の微細組織を観察した。
【０２０６】
（実施）例Ｉ１Ｅ及びＩ１Ｆの微細組織をそれぞれ図１及び図２に示す。
【０２０７】
これらの図で見えるように、本発明による連続焼鈍で製造された鋼Ｉ１Ｆの微細組織は、Ａｅ１を超えるバッチ焼鈍で製造された鋼Ｉ１Ｅの微細組織よりはるかに微細である。
【０２０８】
これらの実験は、バッチ焼鈍とは異なり、本発明による連続焼鈍により非常に微細な微細組織がもたらされることを実証する。
【０２０９】
本発明者らはさらに、Ａｅ１より低い温度又はＡｅ１より高い温度でのバッチ焼鈍から製造した、又は冷間圧延前に本発明による連続的焼鈍に供した、冷間圧延及び熱処理された鋼の最終特性を評価するために実験を行った。
【０２１０】
特に、鋼Ｉ１、Ｉ２、Ｉ４、Ｉ５、Ｉ６及びＩ７を鋳造してインゴットを得た。このインゴットを１２５０℃の温度Ｔｒｅｈｅａｔで再加熱し、スケールを除去し、Ａｒ３より高い温度で熱間圧延して、熱間圧延鋼を得た。
【０２１１】
次いで、熱間圧延鋼板を温度Ｔｃｏｉｌで巻取った。
【０２１２】
次いで、熱間圧延鋼板をバッチ焼鈍又は連続焼鈍した。
【０２１３】
次いで、熱間圧延及び焼鈍された鋼板を冷間圧延圧下率５０％で冷間圧延し、焼鈍、次に冷却速度Ｖｃ１で室温まで冷却することを含む種々の熱処理を施した。
【０２１４】
次に、このようにして得られた冷間圧延及び熱処理された鋼板の降伏強さ、引張強さ、一様伸び及び穴広げ率を測定した。
【０２１５】
製造条件及び測定した特性を表４及び表５に報告する。
【０２１６】
これらの表において、Ｔｃｏｉｌは巻き取り温度を示し、ＴＡ及びｔＡはバッチ又は連続焼鈍温度及び時間であり、ＨＢＡはバッチ焼鈍を示し、ＩＣＡは本発明による連続焼鈍を示し、Ｔａｎｎｅａｌは焼鈍温度であり、ｔａｎｎｅａｌは焼鈍時間であり、ＶＣ１は冷却速度（又は冷却条件）である。
【０２１７】
表４及び表５に報告された測定特性は、降伏強さＹＳ、引張強さＴＳ、一様伸びＵＥ及び穴広げ率ＨＥＲである。
【０２１８】
これらの表において、「ｎ．ｄ．」は「決定されなかった」ことを意味する。下線の値は本発明によるものではない。
【０２１９】
【表４】
2021508769.tif 000007
【０２２０】
【表５】
2021508769.tif 000008
【０２２１】
鋼Ｉ４で作製した例の特性を図３（引張強さを表すＵＴＳ及び一様伸びを表すＵＥｌ）で報告した。
【０２２２】
この図では、各曲線は熱間圧延後の焼鈍条件（黒い四角形：６００℃で３００分間のバッチ焼鈍；白い四角形：７００℃で２分間の連続焼鈍）に対応し、各曲線の各点は特定の焼鈍温度で得られた引張強さ及び一様伸びを報告しており、焼鈍温度が高いほど引張強さが高いことが理解される。
【０２２３】
図３及び表４に報告された結果は、本発明の連続焼鈍を実施することにより、バッチ焼鈍と比較して、引張強さ及び伸びの改善された組み合わせを達成することが可能であることを実証する。
【０２２４】
したがって、本発明に従って製造された鋼板は、車両の構造部品又は安全部品の製造のために有益に使用することができる。
【図１】
2021508769.tif 000009
【図２】
2021508769.tif 000010
【図３】
2021508769.tif 000011
【国際調査報告】
2021508769.tif 000012
2021508769.tif 000013
2021508769.tif 000014
2021508769.tif 000015
2021508769.tif 000016
2021508769.tif 000017
2021508769.tif 000018
2021508769.tif 000019
2021508769.tif 000020